ПОЛИОЛЕФИНОВЫЕ СОЕДИНЕНИЯ ДЛЯ КАБЕЛЬНЫХ ПОКРЫТИЙ

1. Проводник с покрытием, содержащий:
(a) проводник и
(b) полимерную композицию вокруг по меньшей мере части указанного проводника,
причем указанная полимерная композиция содержит полиэтилен высокой плотности и этиленвинилацетат,
при этом содержание винилацетата в указанной полимерной композиции составляет от 1,5 до 8 массовых процентов в расчете на общую массу указанного полиэтилена высокой плотности и указанного этиленвинилацетата,
2
причем указанная полимерная композиция имеет показатель текучести расплава (I), равный 2,0 г/10 минут или менее.
2. Проводник с покрытием по п. 1, отличающийся тем, что указанная полимерная композиция имеет содержание винилацетата от 1,9 до 6,0 массовых процентов, относительно общей массы указанного полиэтилена высокой плотности и указанного этиленвинилацетата.
2
3. Проводник с покрытием по п. 1 или 2, отличающийся тем, что указанная полимерная композиция имеет показатель текучести расплава (I) от 1,4 до 1,88 г/10 минут.
-1
-1
4. Проводник с покрытием по любому из пп. 1 – 3, отличающийся тем, что указанная полимерная композиция имеет вязкость при высоком сдвиге (100 с) по меньшей мере на 1% ниже, чем вязкость при высоком сдвиге сравнительной полимерной композиции, идентичной во всем за исключением того, что указанная сравнительная полимерная композиция не содержит этиленвинилацетата, при этом указанная полимерная композиция имеет вязкость при низком сдвиге (0,1 с) по меньшей мере на 1% выше, чем вязкость при низком сдвиге сравнительной полимерной композиции, идентичной во всем за исключением того, что указанная сравнительная полимерная композиция не содержит этиленвинилацетата.
2
5. Проводник с покрытием по любому из пп. 1 – 4, отличающийся тем, что указанный этиленвинилацетат имеет содержание винилацетата от 18 до 28 массовых процентов относительно общей массы указанного этиленвинилацетата, при этом указанный этиленвинилацетат имеет показатель текучести расплава (I) от 0,7 до 6 г/10 минут.
6. Проводник с покрытием по любому из пп. 1 – 5, отличающийся тем, что указанный полиэтилен высокой плотности содержится в указанной полимерной композиции в количестве от 70 до 95 массовых процентов относительно общей массы указанного полиэтилена высокой плотности и указанного этиленвинилацетата, причем указанный этиленвинилацетат содержится в количестве от 5 до 30 массовых процентов относительно общей массы указанного полиэтилена высокой плотности и указанного этиленвинилацетата.
7. Проводник с покрытием по любому из пп. 1 – 6, отличающийся тем, что указанный полиэтилен высокой плотности представляет собой бимодальный полиэтилен высокой плотности.
8. Проводник с покрытием по любому из пп. 1 – 7, отличающийся тем, что указанная полимерная композиция дополнительно содержит одну или более добавок, выбранных из группы, состоящей из углеродных саж, несущих смол, антипиренов, технологических добавок, агентов зародышеобразования, пенообразующих агентов, сшивающих агентов, наполнителей, пигментов или красителей, связывающих агентов, антиокислителей, УФ-стабилизаторов, придающих липкость агентов, замедлителей преждевременной вулканизации, антистатических агентов, антифрикционных агентов, пластификаторов, смазывающих веществ, контролирующих вязкость агентов, агентов против слипания, поверхностно-активных веществ, масел-наполнителей, поглотителей кислот, деактиваторов металла и вулканизирующих агентов.
9. Проводник с покрытием по любому из пп. 1 – 8, отличающийся тем, что указанная полимерная композиция представлена в виде оболочки, окружающей указанный проводник, причем указанная оболочка является тонкостенной с толщиной от 10 до 30 мил.
10 Проводник с покрытием по любому из пп. 1 – 9, отличающийся тем, что указанный проводник представляет собой оптоволоконный кабель.
11. Проводник с покрытием, содержащий:
(a) проводник и
(b) полимерную композицию, по меньшей мере частично окружающую указанный проводник, причем указанная полимерная композиция состоит из:
(i) полиэтилена высокой плотности,
(ii) этиленвинилацетата и
(iii) необязательно, одной или более добавок, выбранных из группы, состоящей из углеродных саж, несущих смол, антипиренов, технологических добавок, агентов зародышеобразования, пенообразующих агентов, сшивающих агентов, наполнителей, пигментов или красителей, связывающих агентов, антиокислителей, УФ-стабилизаторов, придающих липкость агентов, замедлителей преждевременной вулканизации, антистатических агентов, антифрикционных агентов, пластификаторов, смазывающих веществ, контролирующих вязкость агентов, агентов против слипания, поверхностно-активных веществ, масел-наполнителей, поглотителей кислот, деактиваторов металла и вулканизирующих агентов,
при этом содержание винилацетата в указанной полимерной композиции составляет от 1,5 до 8 массовых процентов в расчете на общую массу указанного полиэтилена высокой плотности и указанного этиленвинилацетата,
2
причем указанная полимерная композиция имеет показатель текучести расплава (I), равный 2,0 г /10 минут или менее.
2
12. Проводник с покрытием по п. 11, отличающийся тем, что указанная полимерная композиция имеет содержание винилацетата от 1,9 до 6,0 массовых процентов, относительно общей массы указанного полиэтилена высокой плотности и указанного этиленвинилацетата, при этом указанная полимерная композиция имеет показатель текучести расплава (I) от 1,4 до 1,88 г/10 минут.
-1
-1
13. Проводник с покрытием по п. 11 или 12, отличающийся тем, что указанная полимерная композиция имеет вязкость при высоком сдвиге (100 с) по меньшей мере на 1% ниже, чем вязкость при высоком сдвиге сравнительной полимерной композиции, идентичной во всем за исключением того, что указанная сравнительная полимерная композиция не содержит этиленвинилацетата, при этом указанная полимерная композиция имеет вязкость при низком сдвиге (0,1 с) по меньшей мере на 1% выше, чем вязкость при низком сдвиге сравнительной полимерной композиции, идентичной во всем за исключением того, что указанная сравнительная полимерная композиция не содержит этиленвинилацетата.
2
14. Проводник с покрытием по любому из пп. 11 – 13, отличающийся тем, что указанный этиленвинилацетат имеет содержание винилацетата от 18 до 28 массовых процентов относительно общей массы указанного этиленвинилацетата, при этом указанный этиленвинилацетат имеет показатель текучести расплава (I) от 0,7 до 6 г/10 минут.
15. Проводник с покрытием по любому из пп. 11 – 14, отличающийся тем, что указанный полиэтилен высокой плотности содержится в указанной полимерной композиции в количестве от 70 до 90 массовых процентов относительно общей массы указанного полиэтилена высокой плотности и указанного этиленвинилацетата, при этом указанный этиленвинилацетат содержится в количестве от 10 до 30 массовых процентов относительно общей массы указанного полиэтилена высокой плотности и указанного этиленвинилацетата, причем указанный полиэтилен высокой плотности представляет собой бимодальный полиэтилен высокой плотности.